(57)【要約】本発明は、特異な微細構造および化学組成を示す新規の結着成分を含む複合材料および、それらの製造方法ならびに、例えば、インフラ、建造物、舗装道路および景観整備業における、骨材を含むかもしくは含まない様々なコンクリート部材などにおける、それらの使用法を提供する。【特許請求の範囲】
【請求項１】
ＣＯ２を用いたケイ酸カルシウムの炭素塩化により製造される複合材料であって、
完全にまたは部分的にＣａＣＯ３粒子に包接された、厚さが一定でない高シリカリムにより完全にまたは部分的に囲まれた、ケイ酸カルシウムの未反応の炭酸塩化可能相のコアを含む結着成分と、
完全にまたは部分的にＣａＣＯ３粒子に包接された、厚さが一定でない高シリカリムにより完全にまたは部分的に囲まれ、ケイ酸カルシウムの炭酸塩化可能相を炭酸塩化することにより形成されたシリカのコアを含む結着成分と、
完全にまたは部分的にＣａＣＯ３粒子に包接された、ケイ酸カルシウムの炭酸塩化可能相を炭酸塩化することにより形成されたシリカのコアを含む結着成分と、
完全にまたは部分的にＣａＣＯ３粒子に包接された、炭酸塩化不可能相のコアを含む結着成分と、
ケイ酸カルシウムの炭酸塩化可能相を炭酸塩化することにより形成されたシリカおよび部分的に反応したケイ酸カルシウムで構成される複相コアであって、完全にまたは部分的にＣａＣＯ３粒子に包接された、厚さが一定でない高シリカリムにより完全にまたは部分的に囲まれた複相コアを含む結着成分と、
炭酸塩化不可能相および部分的に反応したケイ酸カルシウムで構成される複相コアであって、完全にまたは部分的にＣａＣＯ３粒子に包接された、厚さが一定でない高シリカリムにより完全にまたは部分的に囲まれた複相コアを含む結着成分と、
ＣａＣＯ３粒子に包接された、明確なコアおよびシリカリムを有さず、部分的に反応したケイ酸カルシウムの粒子を含む結着成分と、
ＣａＣＯ３粒子に包接された、明確なシリカリムを有しない、多孔性粒子を含む結着成分と、から選択された１種または複数種の複数の結着成分を含み、
前記複数の結着成分が、結合強度をもたらすとともに前記複合材料を支持する相互結合結着マトリックスを構成する、複合材料。
【請求項２】
前記炭酸塩化不可能相が、シリカおよびメリライトから選択される、請求項１に記載の複合材料。
【請求項３】
前記ケイ酸カルシウム相が、珪灰石、擬珪灰石、ランキナイト、ビーライトおよび炭酸塩化可能な非晶質ケイ酸カルシウムまたはそれらの複数の組み合わせから選択される、請求項１または２に記載の複合材料。
【請求項４】
１つまたは複数の結着成分が１つまたは複数のボイドを含む、請求項１〜３のいずれか一項に記載の複合材料。
【請求項５】
前記１つまたは複数のボイドが前記単相または複相のコア中に存在する、請求項４に記載の複合材料。
【請求項６】
前記１つまたは複数のボイドが前記包接するＣａＣＯ３中に存在する、請求項４〜５のいずれか一項に記載の複合材料。
【請求項７】
結着成分間の空隙に位置する１つまたは複数のボイドをさらに含む、請求項１〜６のいずれか一項に記載の複合材料。
【請求項８】
前記高シリカリムが約０．０１μｍ〜約５０μｍの範囲の厚さをもつ、請求項１〜７のいずれか一項に記載の複合材料。
【請求項９】
前記高シリカリムが約１μｍ〜約２５μｍの範囲の厚さをもつ、請求項１〜８のいずれか一項に記載の複合材料。
【請求項１０】
前記高シリカリムが、約５０体積％〜約９０体積％の範囲のシリカ含有率および約１０体積％〜約５０体積％のＣａＣＯ３含有率を有することを特徴とする、請求項１〜９のいずれか一項に記載の複合材料。
【請求項１１】
前記高シリカリムが、約７０体積％〜約９０体積％の範囲のシリカ含有率および約１０体積％〜約３０体積％のＣａＣＯ３含有率を有することを特徴とする、請求項１〜１０のいずれか一項に記載の複合材料。
【請求項１２】
前記高シリカリムが、約５０体積％〜約７０体積％の範囲のシリカ含有率および約３０体積％〜約５０体積％のＣａＣＯ３含有率を有することを特徴とする、請求項１〜１０のいずれか一項に記載の複合材料。
【請求項１３】
前記高シリカリムが、約５０体積％を超えるシリカ含有率を有することを特徴とする、請求項１〜１２のいずれか一項に記載の複合材料。
【請求項１４】
厚さが一定でない前記高シリカリムが約１％〜約９９％の被覆率で前記コアを囲む、請求項１〜１３のいずれか一項に記載の複合材料。
【請求項１５】
厚さが一定でない前記高シリカリムが約１０％〜約９０％の被覆率で前記コアを囲む、請求項１〜１４のいずれか一項に記載の複合材料。
【請求項１６】
厚さが一定でない前記高シリカリムが約３０％未満の被覆率で前記コアを囲む、請求項１〜１５のいずれか一項に記載の複合材料。
【請求項１７】
厚さが一定でない前記高シリカリムが約９０％を超える被覆率で前記コアを囲む、請求項１〜１４のいずれか一項に記載の複合材料。
【請求項１８】
１つまたは複数のフィラー材料をさらに含む、請求項１〜１７のいずれか一項に記載の複合材料。
【請求項１９】
前記１つまたは複数のフィラー材料が前記結着マトリックス内で均一に分散する、請求項１８に記載の複合材料。
【請求項２０】
フライアッシュ、スラグおよびシリカフュームから選択された１つまたは複数の補助材料をさらに含む、請求項１〜１９のいずれか一項に記載の複合材料。
【請求項２１】
前記１つまたは複数の補助材料が前記結着マトリックス内で均一に分散する、請求項１〜２０のいずれか一項に記載の複合材料。
【請求項２２】
前記結着マトリックスが、フィラー材料を含まないことを特徴とする、請求項１〜１７または２０〜２１のいずれか一項に記載の複合材料。
【請求項２３】
前記結着成分の２種以上を含む、請求項１〜２２のいずれか一項に記載の複合材料。
【請求項２４】
前記結着成分の全種を含む、請求項１〜２３のいずれか一項に記載の複合材料。
【請求項２５】
複数の結着成分を含む結着マトリックスであって、
前記結着成分が、
完全にまたは部分的にＣａＣＯ３粒子に包接された、厚さが一定でない高シリカリムにより完全にまたは部分的に囲まれた、ケイ酸カルシウムの未反応の炭酸塩化可能相のコアを含む結着成分と、
完全にまたは部分的にＣａＣＯ３粒子に包接された、厚さが一定でない高シリカリムにより完全にまたは部分的に囲まれ、ケイ酸カルシウムの炭酸塩化可能相を炭酸塩化することにより形成されたシリカのコアを含む結着成分と、
完全にまたは部分的にＣａＣＯ３粒子に包接された、ケイ酸カルシウムの炭酸塩化可能相を炭酸塩化することにより形成されたシリカのコアを含む結着成分と、
完全にまたは部分的にＣａＣＯ３粒子に包接された、炭酸塩化不可能相のコアを含む結着成分と、
ケイ酸カルシウムの炭酸塩化可能相を炭酸塩化することにより形成されたシリカおよび部分的に反応したケイ酸カルシウムで構成される複相コアであって、完全にまたは部分的にＣａＣＯ３粒子に包接された、厚さが一定でない高シリカリムにより完全にまたは部分的に囲まれた複相コアを含む結着成分と、
炭酸塩化不可能相および部分的に反応したケイ酸カルシウムで構成される複相コアであって、完全にまたは部分的にＣａＣＯ３粒子に包接された、厚さが一定でない高シリカリムにより完全にまたは部分的に囲まれた複相コアを含む結着成分と、
ＣａＣＯ３粒子に包接された、明確なコアおよびシリカリムを有さず、部分的に反応したケイ酸カルシウムの粒子を含む結着成分と、
ＣａＣＯ３粒子に包接された明確なシリカリムを有しない、多孔性粒子を含む結着成分と、
から選択される、結着マトリックス。
【請求項２６】
前記炭酸塩化不可能相が、シリカおよびメリライトから選択される、請求項２５に記載の結着マトリックス。
【請求項２７】
前記ケイ酸カルシウム相が、珪灰石、擬珪灰石、ランキナイト、ビーライトおよび炭酸塩化可能な非晶質ケイ酸カルシウムまたはそれらの複数の組み合わせから選択される、請求項２５または２６に記載の結着マトリックス。
【請求項２８】
１つまたは複数の結着成分が１つまたは複数のボイドを含む、請求項２５〜２７のいずれか一項に記載の結着マトリックス。
【請求項２９】
前記１つまたは複数のボイドが前記単相または複相のコア中に存在する、請求項２８に記載の結着マトリックス。
【請求項３０】
前記１つまたは複数のボイドが前記包接するＣａＣＯ３中に存在する、請求項２８〜２９のいずれか一項に記載の結着マトリックス。
【請求項３１】
結着成分間の空隙に位置する１つまたは複数のボイドをさらに含む、請求項２５〜３０のいずれか一項に記載の結着マトリックス。
【請求項３２】
前記高シリカリムが約０．０１μｍ〜約５０μｍの範囲の厚さをもつ、請求項２５〜３１のいずれか一項に記載の結着マトリックス。
【請求項３３】
前記高シリカリムが約１μｍ〜約２５μｍの範囲の厚さをもつ、請求項２５〜３２のいずれか一項に記載の結着マトリックス。
【請求項３４】
前記高シリカリムが、約５０体積％〜約９０体積％の範囲のシリカ含有率を有することを特徴とする、請求項２５〜３３のいずれか一項に記載の結着マトリックス。
【請求項３５】
前記高シリカリムが、約７０体積％〜約９０体積％の範囲のシリカ含有率を有することを特徴とする、請求項２５〜３４のいずれか一項に記載の結着マトリックス。
【請求項３６】
前記高シリカリムが、約５０体積％〜約７０体積％の範囲のシリカ含有率を有することを特徴とする、請求項２５〜３５のいずれか一項に記載の結着マトリックス。
【請求項３７】
前記高シリカリムが、約５０体積％を超えるシリカ含有率を有することを特徴とする、請求項２５〜３６のいずれか一項に記載の結着マトリックス。
【請求項３８】
厚さが一定でない前記高シリカリムが約１％〜約９９％の被覆率で前記コアを囲む、請求項２５〜３７のいずれか一項に記載の結着マトリックス。
【請求項３９】
厚さが一定でない前記高シリカリムが約１０％〜約９０％の被覆率で前記コアを囲む、請求項２５〜３８のいずれか一項に記載の結着マトリックス。
【請求項４０】
厚さが一定でない前記高シリカリムが約３０％未満の被覆率で前記コアを囲む、請求項２５〜３９のいずれか一項に記載の結着マトリックス。
【請求項４１】
厚さが一定でない前記高シリカリムが約９０％を超える被覆率で前記コアを囲む、請求項２５〜３８のいずれか一項に記載の結着マトリックス。
【請求項４２】
１つまたは複数のフィラー材料をさらに含む、請求項２５〜４１のいずれか一項に記載の結着マトリックス。
【請求項４３】
前記１つまたは複数のフィラー材料が前記結着マトリックス内で均一に分散する、請求項２５〜４２のいずれか一項に記載の結着マトリックス。
【請求項４４】
フライアッシュ、スラグおよびシリカフュームから選択された１つまたは複数の補助材料をさらに含む、請求項２５〜４３のいずれか一項に記載の結着マトリックス。
【請求項４５】
前記１つまたは複数の補助材料が前記結着マトリックス内で均一に分散する、請求項４４に記載の結着マトリックス。
【請求項４６】
前記結着マトリックスがフィラー材料を含まないことを特徴とする、請求項２５〜４１または４４〜４５のいずれか一項に記載の結着マトリックス。
【請求項４７】
前記結着成分の２種以上を含む、請求項２５〜４６のいずれか一項に記載の結着マトリックス。
【請求項４８】
前記結着成分の全種を含む、請求項２５〜４７のいずれか一項に記載の結着マトリックス。
【請求項４９】
複数のフィラー粒子をさらに含む、請求項２５〜４８のいずれか一項に記載の結着マトリックス。
【発明の詳細な説明】
【技術分野】
【０００１】
（優先権主張および関連特許出願）
本出願は、いずれも２０１５年３月２０日に出願された米国特許仮出願第６２／１３６，２０１号および第６２／１３６，２０８号の優先権の利益を主張し、各仮出願の全内容のすべては、参照により本明細書に組み込まれるものとする。
【０００２】
本発明は、概してケイ酸カルシウム組成物に関する。より詳しくは、本発明は、特異な微細構造を示す新規の結着成分および化学組成物を含む複合材料、それらの製造方法ならびに、例えば、インフラ、建造物、舗装道路および景観整備業における様々なコンクリート部材などの、それらの用途に関する。
【背景技術】
【０００３】
コンクリートは、世界中でもっとも消費されている人工材料である。一般的なコンクリートは、ポルトランドセメント、水、ならびに砂および砕石のような骨材を混合することによって形成される。ポルトランドセメントは、石灰石粉および粘土の混合物、または同様の組成の材料を回転窯内で１４５０℃の焼結温度で焼成させることによって形成した合成材料である。ポルトランドセメント製造は、単にエネルギー集約型のプロセスであるだけでなく、温室効果ガス（ＣＯ２）を大量に放出するプロセスである。セメント産業は、地球全体の人為的ＣＯ２放出のほぼ５％を占める。このＣＯ２のうち６０％を超える割合は、石灰石の化学分解またはか焼に由来する。
【０００４】
セメント産業での総ＣＯ２放出量を低減する試みが広がっている。国際エネルギー機関の提案によれば、セメント産業は、ＣＯ２放出量を２００７年の２．０Ｇｔから２０５０年までに１．５５Ｇｔに減少させる必要があるとしている。このことは困難な課題を提示するものであるが、なぜなら、これと同一期間で、セメント生産は２．６Ｇｔから４．４Ｇｔに増大することが予想されるからである。
【０００５】
この大変な難題に対処するため、セメント工場におけるエネルギー必要量およびＣＯ２放出量を大幅に減少させるセメント生産の革新的な手法が最近開発された。この特別なセメントは、炭酸塩化可能なケイ酸カルシウム組成物で構成され、広く入手可能な、低コストの原料からなり、恒久的かつ安全にＣＯ２を隔離する能力をもたらし、同時に、装置および製造の要件に適合可能であり、融通性があるため、従来のセメントの製造業者が新しいプラットフォームに容易に転換することができる。
【０００６】
作業コストおよび炭素排出量を低減させるとともに、結合強度および生産効率を改善させるためには、既存のコンクリート材料の物理的特性および性能特性に匹敵するかまたはそれを超える新規の結着用の微細構造および複合材料を開発する努力が要される。
【発明の概要】
【発明が解決しようとする課題】
【０００７】
本発明は、特異な微細構造および化学組成を示す新規の複合材料および結着成分、それらの製造方法ならびに、例えば、インフラ、建造物、舗装道路および景観整備業における様々なコンクリート部材などにおける、それらの使用法を提供する。本発明の複合材料および結着成分は、大量生産に適した処理により、広く入手可能な低コスト原料から作られる好適なケイ酸カルシウム材料（例えばクリンカーおよびセメント）の炭素塩化により製造される。本発明の方法は、装置および処理の要件に融通性があり、また従来のポルトランドセメント製造設備に容易に適合可能である。本明細書で開示される新規の複合材料および結着成分は、建造物、舗装道路および景観整備、ならびにインフラのような様々なコンクリート用途に、装置要求を低減し、エネルギー消費量を改善し、より望ましい二酸化炭素排出量で使用することができる。
【課題を解決するための手段】
【０００８】
一態様において、本発明は、概して、ケイ酸カルシウムをＣＯ２で炭酸塩化することにより生成される複合材料に関する。複合材料は、１種または複数種（微細構造）の複数の結着成分を含む。これらの種類の結着成分は、完全にまたは部分的にＣａＣＯ３粒子に包接された、厚さが一定でない高シリカリムにより完全にまたは部分的に囲まれた、ケイ酸カルシウムの未反応の炭酸塩化可能相のコアを含む結着成分と、完全にまたは部分的にＣａＣＯ３粒子に包接された、厚さが一定でない高シリカリムにより完全にまたは部分的に囲まれ、ケイ酸カルシウムの炭酸塩化可能相を炭酸塩化することにより形成されたシリカのコアを含む結着成分と、完全にまたは部分的にＣａＣＯ３粒子に包接された、ケイ酸カルシウムの炭酸塩化可能相を炭酸塩化することにより形成されたシリカのコアを含む結着成分と、完全にまたは部分的にＣａＣＯ３粒子に包接された、炭酸塩化不可能相のコアを含む結着成分と、ケイ酸カルシウムの炭酸塩化可能相を炭酸塩化することにより形成されたシリカおよび部分的に反応したケイ酸カルシウムで構成される複相コアであって、完全にまたは部分的にＣａＣＯ３粒子に包接された、厚さが一定でない高シリカリムにより完全にまたは部分的に囲まれた複相コアを含む結着成分と、炭酸塩化不可能相および部分的に反応したケイ酸カルシウムで構成される複相コアであって、完全にまたは部分的にＣａＣＯ３粒子に包接された、厚さが一定でない高シリカリムにより完全にまたは部分的に囲まれた複相コアを含む結着成分と、ＣａＣＯ３粒子に包接された、明確なコアおよびシリカリムを有さず、部分的に反応したケイ酸カルシウムの粒子を含む結着成分と、ＣａＣＯ３粒子に包接された、明確なシリカリムを有しない、多孔性粒子を含む結着成分と、を含む。集合的に、これらの複数の結着成分は、結合強度をもたらすとともに複合材料を支持する相互結合結着マトリックスを構成する。
【０００９】
別の態様では、本発明は、概して、複数の結着成分を含む結着マトリックスに関する。これらの結着成分は、完全にまたは部分的にＣａＣＯ３粒子に包接された、厚さが一定でない高シリカリムにより完全にまたは部分的に囲まれた、ケイ酸カルシウムの未反応の炭酸塩化可能相のコアを含む結着成分と、完全にまたは部分的にＣａＣＯ３粒子に包接された、厚さが一定でない高シリカリムにより完全にまたは部分的に囲まれ、ケイ酸カルシウムの炭酸塩化可能相を炭酸塩化することにより形成されたシリカのコアを含む結着成分と、完全にまたは部分的にＣａＣＯ３粒子に包接された、ケイ酸カルシウムの炭酸塩化可能相を炭酸塩化することにより形成されたシリカのコアを含む結着成分と、完全にまたは部分的にＣａＣＯ３粒子に包接された、炭酸塩化不可能相のコアを含む結着成分と、ケイ酸カルシウムの炭酸塩化可能相を炭酸塩化することにより形成されたシリカおよび部分的に反応したケイ酸カルシウムで構成される複相コアであって、完全にまたは部分的にＣａＣＯ３粒子に包接された、厚さが一定でない高シリカリムにより完全にまたは部分的に囲まれた複相コアを含む結着成分と、炭酸塩化不可能相および部分的に反応したケイ酸カルシウムで構成される複相コアであって、完全にまたは部分的にＣａＣＯ３粒子に包接された、厚さが一定でない高シリカリムにより完全にまたは部分的に囲まれた複相コアを含む結着成分と、ＣａＣＯ３粒子に包接された、明確なコアおよびシリカリムを有さず、部分的に反応したケイ酸カルシウムの粒子を含む結着成分と、ＣａＣＯ３粒子に包接された、明確なシリカリムを有しない、多孔性粒子を含む結着成分と、から選択される。
【００１０】
さらに別の態様では、本発明は、概して、本発明の結着成分を含む複合材料の製造方法に関する。
【００１１】
本発明の目的および特徴は、以下に説明する図面および特許請求の範囲を参照することにり、よりよく理解できるであろう。図面は、必ずしも縮尺どおりではなく、本発明の原理の説明に関し誇張が加えられる。図面において、同一参照符号は異なる図を通して同一部分を示すのに使用する。
【図面の簡単な説明】
【００１２】
【図１ａ】本発明の例示的な実施形態による例示的な結着成分の概略図である。
【図１ｂ】本発明の例示的な実施形態による例示的な結着成分の概略図である。
【図１ｃ】本発明の例示的な実施形態による例示的な結着成分の概略図である。
【図１ｄ】本発明の例示的な実施形態による例示的な結着成分の概略図である。
【図１ｅ】本発明の例示的な実施形態による例示的な結着成分の概略図である。
【図１ｆ】本発明の例示的な実施形態による例示的な結着成分の概略図である。
【図２】図２（ａ）〜図２（ｆ）は、本発明の例示的な実施形態による複合材料の側面図および断面図の模式図であり、（ａ）低密度結着マトリックス（結着成分が接触しない）における１次元配向繊維形結着成分、（ｂ）低密度結着マトリックス（結着成分が接触しない）における２次元配向小平板形結着成分、（ｃ）低密度結着マトリックス（結着成分が接触しない）における３次元配向小平板形結着成分、および（ｄ）複合材料が、結着マトリックスおよびポリマー、金属、無機粒子、凝集体、その他などのフィラー成分を含む、低密度結着マトリックス（結着成分が接触しない）におけるランダム配向小平板形結着成分、ならびに（ｅ）マトリックスが３次元配向される、結着成分の（パーコレーションネットワークの構築に十分な容積分率をもつ）高密度結着マトリックス、および（ｆ）ポリマー、金属、無機粒子、凝集体その他などのフィラー成分が含まれ得る、ランダム配向した結着成分の（パーコレーションネットワークの構築に十分な容積分率をもつ）高密度結着マトリックスを示す。
【図３】本発明の原理に従って加湿を行うＣＯ２複合材料養生チャンバの概略図である。
【図４】複数の湿度制御方法ならびに一定のフローまたは圧力の調節を用いてＣＯ２を制御および補充する能力を用いた、本発明原理に従って温度を制御可能な養生チャンバの概略図である。
【図５】反応したセメント粒子の後方散乱電子（ＢＳＥ：BackScattered  Electron)画像である。この画像は、ＣａＣＯ３に包接され、厚さが一定でないシリカリムを有する、高明度の反応性相コア粒子を示す（１）。ＣａＣＯ３に完全に包接された不活性相粒子も見られる（２）。シリカリムおよび粒子ＣａＣＯ３を有し、高明度の反応性相および中明度の非晶相で構成される複相コアも見られる（３）。
【図６】実験用セメント１の様々な粒子を図示する着色合成顕微鏡写真である。単相および多くの組成の複相の粒子が見られる。
【図７】実験用セメント１の様々な粒子を図示する着色合成顕微鏡写真である。単相および多くの組成の複相の粒子が見られる。
【図８】実験用セメント１の様々な粒子を図示する着色合成顕微鏡写真である。単相および多くの組成の複相の粒子が見られる。
【図９】反応したセメント粒子の後方散乱電子（ＢＳＥ）画像である。この画像は、ＣａＣＯ３に包接された低明度の高ＳｉＯ２コア粒子を示す（１）。別の粒子は、低コントラストのＳｉＯ２リムに囲まれ、ＣａＣＯ３に完全に包接された、高明度の反応性相コアを示す（２）。別の粒子は、高コントラストの反応性相と中コントラストの非晶相が混成して構成される複相コアを示す。コア粒子は、一部の表面が低コントラストのＳｉＯ２リムに囲まれ、ＣａＣＯ３に部分的に包接されている（３）。
【図１０】反応したセメント粒子の後方散乱電子（ＢＳＥ）画像である。この画像は、厚さが一定でないシリカリムに囲まれた、高明度の反応性粒子を示す（１）。この粒子はＣａＣＯ３に包接され、シリカリムが見られる。いくつかの高明度の粒子は、反応の度合いが高いことが明らかな厚いシリカリムを示す（２）。粒子は、完全に反応した場合、ＣａＣＯ３に包接された不活性コアとして出現する（３）。高明度の反応性相および低明度のＳｉＯ２相で構成される複相粒子が示される（４）。粒子の反応性の部分はシリカリムを有し、コア粒子はＣａＣＯ３に部分的に包接される。
【図１１】高密度の反応したセメントペーストの後方散乱電子（ＢＳＥ）画像である。この画像は、複相セメント粒子の反応により生成された多くの例示的なコアシェル構造を示す。
【図１２】高密度の反応したセメントペーストの後方散乱電子（ＢＳＥ）画像である。この画像は、反応性相−ボイド粒子の存在を示唆する、高シリカ領域を有する大きな複相粒子を示す。
【発明を実施するための形態】
【００１３】
本発明は、特異な微細構造、化学組成および結合強度を示す新規の複合材料および結着成分、それらの製造方法ならびに、例えば、インフラ、建造物、舗装道路および景観整備業における様々なコンクリート製品およびコンクリート部材などにおける、それらの使用法を提供する。本発明の複合材料および結着成分は、大量生産に適した処理により、広く入手可能な低コスト原料からなる好適なケイ酸カルシウム材料（例えば、ケイ酸カルシウムを主成分としたクリンカーおよびセメント）の炭素塩化により製造される。本発明の方法は、装置および処理要件に融通性があり、また従来のポルトランドセメント製造設備に容易に適合可能である。
【００１４】
これらの複合材料は、エネルギー必要量およびＣＯ２放出量を大幅に低減して製造することができ、様々なコンクリート用途に利用することができる。原料として、結着成分を構成する粒子状ケイ酸カルシウム（例えば、珪灰石粉）などの粒子状前駆体材料が挙げられる。液体水および／または水蒸気を含む流体成分もまた反応媒体として用いられる。二酸化炭素（ＣＯ２）は、炭酸塩化処理において反応種として消費され、最終的にＣＯ２が隔離される。様々な添加剤を用いて、得られた複合材料の物理的外観および機械的特性を微調整することができる。
【００１５】
（結着成分および複合材料）
一態様において、本発明は、概して、ケイ酸カルシウムをＣＯ２で炭酸塩化することにより生成される複合材料に関する。複合材料は、１種または複数種の微細構造の複数の結着成分を含み、結着成分は、完全にまたは部分的にＣａＣＯ３粒子に包接された、厚さが一定でない高シリカリムにより完全にまたは部分的に囲まれた、ケイ酸カルシウムの未反応の炭酸塩化可能相のコアを含む結着成分と、完全にまたは部分的にＣａＣＯ３粒子に包接された、厚さが一定でない高シリカリムにより完全にまたは部分的に囲まれ、ケイ酸カルシウムの炭酸塩化可能相を炭酸塩化することにより形成されたシリカのコアを含む結着成分と、完全にまたは部分的にＣａＣＯ３粒子に包接された、ケイ酸カルシウムの炭酸塩化可能相を炭酸塩化することにより形成されたシリカのコアを含む結着成分と、完全にまたは部分的にＣａＣＯ３粒子に包接された、炭酸塩化不可能相のコアを含む結着成分と、ケイ酸カルシウムの炭酸塩化可能相を炭酸塩化することにより形成されたシリカおよび部分的に反応したケイ酸カルシウムで構成される複相コアであって、完全にまたは部分的にＣａＣＯ３粒子に包接された、厚さが一定でない高シリカリムにより完全にまたは部分的に囲まれた複相コアを含む結着成分と、炭酸塩化不可能相および部分的に反応したケイ酸カルシウムで構成される複相コアであって、完全にまたは部分的にＣａＣＯ３粒子に包接された、厚さが一定でない高シリカリムにより完全にまたは部分的に囲まれた複相コアを含む結着成分と、ＣａＣＯ３粒子に包接された、明確なコアおよびシリカリムを有さず、部分的に反応したケイ酸カルシウムの粒子を含む結着成分と、ＣａＣＯ３粒子に包接された、明確なシリカリムを有しない、多孔性粒子を含む結着成分と、から選択される。集合的に、これらの複数の結着成分は、結合強度をもたらすとともに複合材料を支持する相互結合結着マトリックスを構成する。
【００１６】
別の態様において、本発明は、概して、複数の結着成分を含む結着マトリックスに関する。これらの結着成分は、完全にまたは部分的にＣａＣＯ３粒子に包接された、厚さが一定でない高シリカリムにより完全にまたは部分的に囲まれた、ケイ酸カルシウムの未反応の炭酸塩化可能相のコアを含む結着成分と、完全にまたは部分的にＣａＣＯ３粒子に包接された、厚さが一定でない高シリカリムにより完全にまたは部分的に囲まれ、ケイ酸カルシウムの炭酸塩化可能相を炭酸塩化することにより形成されたシリカのコアを含む結着成分と、完全にまたは部分的にＣａＣＯ３粒子に包接された、ケイ酸カルシウムの炭酸塩化可能相を炭酸塩化することにより形成されたシリカのコアを含む結着成分と、完全にまたは部分的にＣａＣＯ３粒子に包接された、炭酸塩化不可能相のコアを含む結着成分と、ケイ酸カルシウムの炭酸塩化可能相を炭酸塩化することにより形成されたシリカおよび部分的に反応したケイ酸カルシウムで構成される複相コアであって、完全にまたは部分的にＣａＣＯ３粒子に包接された、厚さが一定でない高シリカリムにより完全にまたは部分的に囲まれた複相コアを含む結着成分と、炭酸塩化不可能相および部分的に反応したケイ酸カルシウムで構成される複相コアであって、完全にまたは部分的にＣａＣＯ３粒子に包接された、厚さが一定でない高シリカリムにより完全にまたは部分的に囲まれた複相コアを含む結着成分と、ＣａＣＯ３粒子に包接された、明確なコアおよびシリカリムを有さず、部分的に反応したケイ酸カルシウムの粒子を含む結着成分と、ＣａＣＯ３粒子に包接された、明確なシリカリムを有しない、多孔性粒子を含む結着成分と、から選択される。
【００１７】
高シリカリムは、一般的に、結着成分内および結着成分と結着成分の間で、典型的には約０．０１μｍ〜約５０μｍの範囲で変化する厚さを示す。特定の好適な実施形態では、高シリカリムは約１μｍ〜約２５μｍの範囲の厚さをもつ。本明細書で用いるとき、「高シリカ」は、概して、材料の成分のうち突出するシリカ含有率を意味し、例えば、シリカは約５０体積％を超える。高シリカリムの残りの大部分はＣａＣＯ３、例えば１０体積％〜約５０体積％のＣａＣＯ３で構成される。高シリカリムはまた、不活性または未反応の粒子、例えば１０体積％〜約５０体積％のメリライトを含み得る。高シリカリムは概して、シリカを主とする状態からＣａＣＯ３を主とする状態への遷移を示す。シリカおよびＣａＣＯ３は、混成域または離散域として存在し得る。
【００１８】
「炭酸塩化可能」は、本明細書で用いるとき、本明細書に開示する条件における炭酸塩化反応によってＣＯ２と反応しやすい材料を指す。ある材料が本明細書に開示する条件における炭酸塩化反応によってＣＯ２と反応しにくい場合、その材料は「炭酸塩化不可能」である。「反応性相」および「炭酸塩化可能相」という用語は、同じ意味で使用され、本明細書で定義されるように炭酸塩化可能な材料相を指す。「不活性相」および「炭酸塩化不可能相」という用語は、同じ意味で使用され、本明細書で定義されるように炭酸塩化不可能な材料相を指す。例示的な炭酸塩化可能相または反応性相は、ＣＳ（珪灰石または擬珪灰石、ＣａＳｉＯ３またはＣａＯ・ＳｉＯ２の式で表される場合もある）、Ｃ３Ｓ２（ランキナイト、Ｃａ３Ｓｉ２Ｏ７または３ＣａＯ・２ＳｉＯ２の式で表される場合もある）、Ｃ２Ｓ（ビーライト、β−Ｃａ２ＳｉＯ４またはラーナイト、Ｃａ７Ｍｇ（ＳｉＯ４）４またはブレディガイト、α−Ｃａ２ＳｉＯ４またはγ−Ｃａ２ＳｉＯ４、Ｃａ２ＳｉＯ４または２ＣａＯ・ＳｉＯ２の式で表される場合もある）を含む。非晶相は、組成によっては炭酸塩化可能になる場合もある。例示的な炭酸塩化不可能相または不活性相は、メリライト（（Ｃａ，Ｎａ，Ｋ）２［（Ｍｇ，Ｆｅ２＋，Ｆｅ３＋，Ａｌ，Ｓｉ）３Ｏ７］）および結晶性シリカ（ＳｉＯ２）を含む。
【００１９】
高シリカリムはまた、結着成分と結着成分の間で、典型的には約５０体積％〜約９０体積％（例えば約６０体積％〜約８０体積％）の範囲で変化するシリカ含有率を特徴とする。特定の実施形態では、高シリカリムが、概して、約５０体積％〜約９０体積％の範囲のシリカ含有率および約１０体積％〜約５０体積％のＣａＣＯ３含有率を有することを特徴とする。特定の実施形態では、高シリカリムが、約７０体積％〜約９０体積％の範囲のシリカ含有率および約１０体積％〜約３０体積％のＣａＣＯ３含有率を有することを特徴とする。特定の実施形態では、高シリカリムが、約５０体積％〜約７０体積％の範囲のシリカ含有率および約３０体積％〜約５０体積％のＣａＣＯ３含有率を有することを特徴とする。
【００２０】
高シリカリムは、約１％〜約９９％（例えば約１０％〜約９０％）のいずれかの様々な被覆レベルでコアを囲み得る。特定の実施形態では、高シリカリムは約１０％未満の被覆レベルでコアを囲む。特定の実施形態では、厚さが一定でない高シリカリムが、約９０％を超える被覆レベルでコアを囲む。
【００２１】
複数の結着成分は、複合生成物の所望の特性および性能特性に応じて任意の適切な平均粒径および粒径分布を有し得る。特定の実施形態では、例えば、複数の結着成分は約１μｍ〜約１００μｍ（例えば、約１μｍ〜約８０μｍ、約１μｍ〜約６０μｍ、約１μｍ〜約５０μｍ、約１μｍ〜約４０μｍ、約１μｍ〜約３０μｍ、約１μｍ〜約２０μｍ、約１μｍ〜約１０μｍ、約５μｍ〜約９０μｍ、約５μｍ〜約８０μｍ、約５μｍ〜約７０μｍ、約５μｍ〜約６０μｍ、約５μｍ〜約５０μｍ、約５μｍ〜約４０μｍ、約１０μｍ〜約８０μｍ、約１０μｍ〜約７０μｍ、約１０μｍ〜約６０μｍ、約１０μｍ〜約５０μｍ、約１０μｍ〜約４０μｍ、約１０μｍ〜約３０μｍ、約１０μｍ〜約２０μｍ）の範囲内の平均粒径を有する。
【００２２】
特定の微細構造のセメント粒子は、本明細書で開示する結着マトリックスを生成するのにより適している場合がある。一般的に、セメント粒子は、単相粒子および複相粒子の２つに分類することができる。
【００２３】
単相粒子は、（ｉ）反応性の（炭酸塩化可能な）珪灰石（ＣａＳｉＯ３）、ランキナイト（Ｃａ３Ｓｉ２Ｏ７）およびＣ２Ｓ（Ｃａ２ＳｉＯ４）、（ｉｉ）部分的に反応性の可変組成の非晶相、ならびに（ｉｉｉ）メリライト（（Ｃａ，Ｎａ，Ｋ）２［（Ｍｇ，Ｆｅ２＋，Ｆｅ３＋，Ａｌ，Ｓｉ）３Ｏ７］）および結晶性シリカ（ＳｉＯ２）などの不活性な（炭酸塩化不可能な）相のような様々な形態で存在し得る。
【００２４】
複相粒子は、（ｉ）「反応性−反応性」、すなわち、２つ以上の反応性相の組合せ（例えば、ＣａＳｉＯ３、Ｃａ３Ｓｉ２Ｏ７、Ｃａ２ＳｉＯ３）、（ｉｉ）「反応性−不活性」すなわち、少なくとも１つの反応性相（例えば、ＣａＳｉＯ３、Ｃａ３Ｓｉ２Ｏ７、Ｃａ２ＳｉＯ３）と少なくとも１つの不活性相（例えば、（Ｃａ，Ｎａ，Ｋ）２［（Ｍｇ，Ｆｅ２＋，Ｆｅ３＋，Ａｌ，Ｓｉ）３Ｏ７］，ＳｉＯ２）の組合せ、（ｉｉｉ）「不活性−不活性」、すなわち、２つ以上の不活性な相の組み合わせ（例えば、（Ｃａ，Ｎａ，Ｋ）２［（Ｍｇ，Ｆｅ２＋，Ｆｅ３＋，Ａｌ，Ｓｉ）３Ｏ７］，ＳｉＯ２）；（ｉｖ）「反応性−部分反応性」、すなわち、少なくとも１つの反応性相（例えば、ＣａＳｉＯ３、Ｃａ３Ｓｉ２Ｏ７、Ｃａ２ＳｉＯ３）と部分的に反応性の非晶相の組合せ、（ｖ）「不活性−部分反応性」、すなわち、少なくとも１つの不活性相（例えば、（Ｃａ，Ｎａ，Ｋ）２［（Ｍｇ，Ｆｅ２＋，Ｆｅ３＋，Ａｌ，Ｓｉ）３Ｏ７］，ＳｉＯ２）と部分的に反応性の非晶相の組合せ、（ｖｉ）「反応性−わずかに反応性−不活性」、すなわち、少なくとも１つの反応性相（例えば、ＣａＳｉＯ３、Ｃａ３Ｓｉ２Ｏ７、Ｃａ２ＳｉＯ３）と、少なくとも１つの不活性相（例えば、（Ｃａ，Ｎａ，Ｋ）２［（Ｍｇ，Ｆｅ２＋，Ｆｅ３＋，Ａｌ，Ｓｉ）３Ｏ７］，ＳｉＯ２）と、部分的に反応性の非晶相との組合せ、ならびに（ｖｉｉ）上記分類のいずれかの粒子が、十分に密度が高くなく、内部または表面で連結するボイドを有する、ボイド含有粒子のような様々な形態で存在し得る。
【００２５】
図１（ａ）〜図１（ｆ）は、本発明の例示的な実施形態による例示的な結着成分の概略図である。図１（ａ）は、単相反応性粒子（１）およびそれから得ることができる様々な例示的結着成分を図示する。（５）では、例えば、包接するＣａＣＯ３が、ケイ酸カルシウムの反応により形成されたシリカリムの近傍にのみ存在する微細構造が図示される。図１（ｂ）は、単相不活性粒子（１）およびそれから得ることができる様々な例示的結着成分を図示する。図１（ｃ）は、二相反応性粒子（１）およびそれから得ることができる様々な例示的結着成分を図示する。図１（ｄ）は、二相不活性粒子（１）およびそれから得ることができる様々な例示的結着成分を図示する。図１（ｅ）は、複相反応性粒子（１）（ａ）、（１）（ｂ）、（１）（ｃ）などおよび複相反応性粒子（２）から得ることができる様々な例示的結着成分を図示する。図１（ｆ）は、ボイドを含む単相反応性粒子および得ることができる例示的結着成分を図示する。なお、これらの結着成分は、説明のために例示および描画されたものであり、実際のまたは相関的な形状または寸法を表すものではない。
【００２６】
結着成分は、所期の用途を考慮して、原料選択および製造工程に何らかの意味で有利となり得る、任意のサイズおよび任意の規則的または非規則的な、中実または中空の形態を示し得る。例示的な形態としては、立方体、直方体、角柱、円盤、錐体、多面体または多面粒子、円柱、球、円錐、環、管、三日月形、針状、繊維状、単繊維状、薄片、球状、副球状、ビーズ状、葡萄状、粒状、楕円状、棒状、波紋状などが挙げられる。
【００２７】
特定の実施形態では、結着成分または結着マトリックスは、１つまたは複数のボイドを有する。ボイドは、単相もしくは複相のコア中または明確なコアを有しない結着成分中に存在し得る。ボイドは、反応性相中または不活性相中に存在し得る。ボイドは、包接するＣａＣＯ３中にも存在し得る。このように、ボイドは結着成分内部に存在するか、または結着成分間の空隙に位置し得る。ボイドは、内部または表面で、隔離または相互に連結したボイドであってもよい。
【００２８】
結着マトリックス内において、結着成分は互いに対し、多くの配向のいずれか１つの配向で配置され得る。図２（ａ）〜図２（ｆ）は、異なる配向の繊維形状または小平板形状の結着成分を含み、結着成分間の間隙で示されたフィラー材料を導入することにより低密度化することが可能な、例示的な結着マトリックスを模式的に図示する。図２（ａ）は例えば、１方向（「１次元」）配向で整列された（例えばｘ方向に整列された）繊維形状の結着成分を含む結着マトリックスを示す。図２（ｂ）は、２方向（「２次元」）配向で整列された（例えばｘおよびｙ方向に整列された）小平板形状の結着成分を含む結着マトリックスを示す。図２（ｃ）は、３方向（「３次元」）配向で整列された（例えばｘ、ｙおよびｚ方向に整列された）小平板形状の結着成分を含む結着マトリックスを示す。図２（ｄ）は、結着成分がいずれの特定の方向にも整列されない、ランダム配向の小平板形状の結着成分を含む結着マトリックスを示す。図２（ｅ）は、相対的に高い濃度の、３次元配向で整列された小平板形状結着成分を含む結着マトリックスを示す。図２（ｆ）は、相対的に低い濃度の、ランダム配向で設けられた小平板形状結着成分を含む結着マトリックス（パーコレーションネットワーク）を示す。図２（ｆ）の複合材料はパーコレーションしきい値を達成するが、これは、結着成分の大部分が互いに接触して、材料の端から端まで連続する接触ネットワークが形成されるためである。パーコレーションしきい値は臨界濃度であり、これより高い場合、結着成分が、結着成分の、例えば図２（ｅ）の整列配向、または例えば図２（ｆ）のランダム配向のいずれかによる長距離連結を示すものである。連結パターンの例は、例えば、Ｎｅｗｎｈａｍらによる“Connectivity and piezoelectric-pyroelectric composites”, Mat. Res. Bull. vol. 13, pp. 525-536, 1978に見ることができる。
【００２９】
結着マトリックスは、任意の適切な材料、任意の粒径および粒径分布の、粗いかまたは細かい複数のフィラー粒子を含み得る。特定の好適な実施形態では、例えば、フィラー粒子は石灰岩などの炭酸カルシウムを多く含む材料（例えば石灰岩粉）から作られる。特定の材料では、フィラー粒子は、石英、雲母、花崗岩、および長石などのＳｉＯ２を主成分とするかまたはケイ酸塩を主成分とする材料（例えば石英粉末、雲母粉末、花崗岩粉末、長石粉末）の１つまたは複数から作られる。
【００３０】
特定の実施形態では、フィラー粒子は、ガラス、再生ガラス、石炭スラグ、フライアッシュ、炭酸カルシウムを多く含む材料および炭酸マグネシウムを多く含む材料などの、天然、合成および再生の材料を含み得る。
【００３１】
特定の実施形態では、複数のフィラー粒子は、約５μｍ〜約７ｍｍ（例えば、約５μｍ〜約５ｍｍ、約５μｍ〜約４ｍｍ、約５μｍ〜約３ｍｍ、約５μｍ〜約２ｍｍ、約５μｍ〜約１ｍｍ、約５μｍ〜約５００μｍ、約５μｍ〜約３００μｍ、約２０μｍ〜約５ｍｍ、約２０μｍ〜約４ｍｍ、約２０μｍ〜約３ｍｍ、約２０μｍ〜約２ｍｍ、約２０μｍ〜約１ｍｍ、約２０μｍ〜約５００μｍ、約２０μｍ〜約３００μｍ、約１００μｍ〜約５ｍｍ、約１００μｍ〜約４ｍｍ、約１００μｍ〜約３ｍｍ、約１００μｍ〜約２ｍｍ、約１００μｍ〜約１ｍｍ）の範囲内の平均粒径を有してもよい。
【００３２】
フィラー粒子に対する結着成分の重量比は、複合材料生成物の所期の用途に応じて適切な比とすることができる。例えば、結着成分：フィラー粒子の重量比は、約（５０〜９９）：約（１〜５０）、例えば、約（６０〜９９）：約（１〜４０）、約（８０〜９９）：約（１〜２０）、約（９０〜９９）：約（１〜１０）、約（５０〜９０）：約（１０〜５０）、約（５０〜７０）：約（３０〜５０）の範囲内とすることができる。特定の実施形態では、用途に応じて、結着成分：フィラー粒子の重量比を、約（１０〜５０）：約（５０〜９０）、例えば、約（３０〜５０）：約（５０〜７０）、約（４０〜５０）：約（５０〜６０）の範囲内とすることができる。
【００３３】
複合材料の製造に用いる材料および条件によっては、複合材料の結着マトリックス内で、１つまたは複数の種類の結着成分が、他の種類よりも大きな割合を占め得る。例えば、クリンカーまたはセメントの製造工程およびそれに用いられる原料は、炭酸塩化および得られる複合材料に影響を及ぼすクリンカーまたはセメントの微細構造を生成し得る。さらに、クリンカーの粉砕もまた、粒度および粒度分布ならびにセメントの微細形態全体にも影響を及ぼし得、ひいては、炭酸塩化に際し、複合材料中の結着成分の微細構造にも影響を及ぼす可能性がある。
【００３４】
結着マトリックスの形成に影響を及ぼすさらなる要素は、炭酸塩化するセメントの反応プロファイルである。例えば、セメントは、全体の表面積の少なくとも１０％が炭酸塩化可能相で被覆されることを特徴とし得る。特定の実施形態では、セメントは、全体の表面積の少なくとも２０％が炭酸塩化可能相で被覆されることを特徴とし得る。特定の実施形態では、セメントは、全体の表面積の少なくとも３０％が炭酸塩化可能相で被覆されることを特徴とし得る。特定の実施形態では、セメントは、全体の表面積の少なくとも４０％が炭酸塩化可能相で被覆されることを特徴とし得る。特定の実施形態では、セメントは、全体の表面積の少なくとも５０％が炭酸塩化可能相で被覆されることを特徴とし得る。特定の実施形態では、セメントは、全体の表面積の少なくとも６０％が炭酸塩化可能相で被覆されることを特徴とし得る。特定の実施形態では、セメントは、全体の表面積の少なくとも７０％が炭酸塩化可能相で被覆されることを特徴とし得る。特定の実施形態では、例えば、セメントは、全体の表面積の少なくとも８０％が炭酸塩化可能相で被覆されることを特徴とし得る。特定の実施形態では、セメントは、全体の表面積の少なくとも９０％が炭酸塩化可能相で被覆されることを特徴とし得る。特定の実施形態では、セメントは、全体の表面積の少なくとも９５％が炭酸塩化可能相で被覆されることを特徴とし得る。特定の実施形態では、粉末状材料は、表面積がほぼ完全に炭酸塩化可能相で被覆されることを特徴とする。
【００３５】
本明細書で使用する「ケイ酸カルシウム」または「ケイ酸カルシウム組成物」は、概して、ＣＳ（珪灰石または擬珪灰石、ＣａＳｉ３ＯまたはＣａＯ・ＳｉＯ２の式で表される場合もある）、Ｃ３Ｓ２（ランキナイト、Ｃａ３Ｓｉ２Ｏ７または３ＣａＯ・２ＳｉＯ２の式で表される場合もある）、Ｃ２Ｓ（ビーライト、β−Ｃａ２ＳｉＯ４すなわちラーナイト、Ｃａ７Ｍｇ（ＳｉＯ４）４すなわちブリジガイト、α−Ｃａ２ＳｉＯ４またはγ−Ｃａ２ＳｉＯ４、Ｃａ２ＳｉＯ４または２ＣａＯ・ＳｉＯ２の式で表される場合もある）、ケイ酸カルシウムを主成分とした非晶相を含むケイ酸カルシウム相の１つまたは複数のグループから構成される天然由来の鉱物または合成物質を指し、これらの物質はそれぞれ、１つもしくは複数の他の金属イオンおよび酸化物（例えば、アルミニウム、マグネシウム、鉄もしくは酸化マンガン）もしくはそれらの混合物を含む、または微量（１重量％）〜約５０重量％以上の範囲の量で天然起源もしくは合成の形態のケイ酸マグネシウムを含み得る。
【００３６】
（炭酸塩化および養生プロセス制御）
本発明はさらに、主にＣＯ２消費反応により養生される新規の複合材料を製造する方法を提供する。ＣＯ２に加え、別のプロセス成分としては水がある。本発明の好適な実施形態において、ＣＯ２は、製造される複合材料において、ＣＯ２の隔離および結着成分の生成をもたらす反応種として使用される。炭酸塩化は、例えば、ＣＯ２および水を用いて、制御された熱水液相焼結（ＨＬＰＳ：Hydrothermal Liquid Phase Sintering）プロセスによって実施し、複合材料の種々の成分を一緒に保持する結合力を生じさせることができる。ＨＬＰＳの様々な特徴の論考は、米国特許第８，１１４，３６７号、米国特許出願公開第２００９／０１４３２１１号（米国特許出願第１２／２７１，５６６号）、米国特許出願公開第２０１１／０１０４４６９号（米国特許出願第１２／９８４，２９９号）、米国特許出願公開第２００９／０１４２５７８号（米国特許出願第１２／２７１，５１３号）、米国特許出願公開第２０１３／０１２２２６７号（米国特許出願第１３／４１１，２１８号）、米国特許出願公開第２０１２／０３１２１９４号（米国特許出願第１３／４９１，０９８号）、国際公開第２００９／１０２３６０号（ＰＣＴ／ＵＳ２００８／０８３６０６号）、国際公開第２０１１／０５３５９８号（ＰＣＴ／ＵＳ２０１０／０５４１４６号）、国際公開第２０１１／０９０９６７号（ＰＣＴ／ＵＳ２０１１／０２１６２３号）、２０１２年１０月１日出願の米国仮出願第６１／７０８，４２３、２０１３年１０月３日出願の米国出願第１４／０４５，７５８号、同第１４／０４５，５１９号、同第１４／０４５，７６６号、同第１４／０４５，５４０号、２０１４年３月１２日出願の米国特許出願第１４／２０７，４１３号、同第１４／２０７，４２１号、２０１４年３月１３日出願の米国特許出願第１４／２０７，９２０号、同第１４／２０９，２３８号、２０１４年６月４日出願の米国特許出願第１４／２９５，６０１号、同第１４／２９５，４０２号に見ることができ、これら文献のそれぞれは、あらゆる目的のために参照することにより、表現されたとおりに全体が本明細書に組み込まれるものとする。
【００３７】
本明細書で開示するケイ酸カルシウムの炭酸塩化中に、以下の反応が起こると考えられる。
ＣａＳｉＯ３（ｓ）＋ＣＯ２（ｇ）→ＣａＣＯ３（ｓ）＋ＳｉＯ２（ｓ）      （１）
Ｃａ３Ｓｉ２Ｏ７（ｓ）＋３ＣＯ２（ｇ）→３ＣａＣＯ３（ｓ）＋２ＳｉＯ２（ｓ）    （２）
Ｃａ２ＳｉＯ４（ｓ）＋２ＣＯ２（ｇ）→２ＣａＣＯ３（ｓ）＋ＳｉＯ２（ｓ）      （３）
【００３８】
一般的に、ＣＯ２は、水などの浸透流体に溶解する気相として導入される。ＣＯ２の溶解により、溶液のｐＨを下げる酸性の炭素種（炭酸、Ｈ２ＣＯ３など）が生成される。弱酸性溶液は調和せずに、ケイ酸カルシウム相からのカルシウム種を溶解する。同様の機序により、カルシウムはカルシウムを含む非晶相から浸出する。カルシウム陽イオンの放出および炭酸種の解離により、不溶性の炭酸塩が沈殿する。シリカを多く含む層は、カルシウム欠乏層として鉱物粒子に残ると考えられる。
【００３９】
これらのまたは本明細書で開示する他のＣＯ２炭酸塩化反応により生成されるＣａＣＯ３は、いくつかのＣａＣＯ３多形体（例えば方解石、アラゴナイト、およびヴァテライト）の１つまたは複数のとして存在し得る。ＣａＣＯ３粒子は、方解石の形態であることが好ましいが、アラゴナイトもしくはヴァテライトまたは２種もしくは３種の多形体の組み合わせ（例えば、方解石／アラゴナイト、方解石／ヴァテライト、アラゴナイト／ヴァテライトまたは方解石／アラゴナイト／ヴァテライト）として存在してもよい。
【００４０】
所望の炭酸塩化の結果に応じて、任意の適切なグレードのＣＯ２を用いることができる。例えば、Praxair, Inc.、Linde AG、Air Liquideその他などの多様な各種工業ガス会社から市販されている、純度約９９％の、工業グレードのＣＯ２を用いることができる。ＣＯ２源は、大型の加圧貯蔵タンクで、所望の蒸気圧、例えばおよそ３００ＰＳＩＧを維持するよう温度が制御された液体二酸化炭素の形で保管される。その後、このガスはＣＯ２養生（炭酸塩化）格納器またはチャンバにパイプで送られる。最も単純なシステムでは、ＣＯ２は格納器中の周囲空気を置換するのに十分に制御された流量で格納器に流入する。一般に、パージ時間は格納器のサイズおよびＣＯ２ガスが供給される速度に依存する。多くのシステムにおいて、格納器の空気をパージするこのプロセスは、分単位で計測される時間で行い、後に養生を行えるようＣＯ２濃度を適度なレベルにすることができる。単純なシステムでは、その後、養生反応を生じるのに十分なＣＯ２濃度を維持するよう、所定の流量でＣＯ２ガスをシステムに供給する。
【００４１】
二酸化炭素濃度は、継続的に制御し、継続して維持してもよい。ＣＯ２濃度は、システム内で、例えばＮＤＩＲによって直接計測または監視してもよく、ＰＬＣなどの制御器を用いてＣＯ２濃度を例えば電子／自動制御弁で設定値に制御してもよい。ＮＤＩＲ測定法では、低流量ポンプによってガスサンプル流をシステムから抽出する。ＮＤＩＲによって採取する前に、ガス流から水分をチラーを用いて除去する。システムガス流の湿度の測定は、乾球湿球湿度計測技術を用いて、乾球湿球湿度測定装置を用いて、または別の種類の湿度センサを用いて行うことができる。正確なＣＯ２濃度は、コンピュータ制御システムまたはＰＬＣを用いて計算することができる。正確なＣＯ２濃度を把握した後、ＣＯ２が消費され、その時点で所望される設定値未満に下がったら、比例制御弁を作動させて乾燥したＣＯ２をシステム内に加える。様々な実施形態では、必要に応じて、ある特定の組成物を養生させる際の経験、複合材料試料の形およびサイズに基づいて、設定値は時間とともに変化させることができる。
【００４２】
図３は、加湿を施す例示的な養生チャンバの概略図である。図３では、水源が設けられ、養生チャンバ内を循環する空気に水蒸気が添加される。水は、任意の都合のよい飲用水源とすることができる。ある実施形態においては、普通の水道水が用いられる。ある実施形態では、水をミストノズルもしくは噴霧スプレーノズル、電気蒸気発生器、ガス燃焼蒸気発生器を通して流すか、またはチャンバ内のガス温度を超える温度に加熱して液体水源から蒸発させることによって、蒸気に変換することができ、その例として投込電熱器を備えた円筒型反応器がある。さらに別の実施形態では、流入するガス流の相対湿度を高めるために加熱された水源を通してバブリングさせた後、ＣＯ２源をシステムに流入させることができ、その例として「フロースルー」または「開ループ」プロセス用に構成された円筒型反応器がある。
【００４３】
相対湿度は、従来のコンクリート養生とＣＯ２による複合材料の養生の両方において、もう１つの重要なパラメータである。従来の養生チャンバには、大部分が窒素、酸素、および水蒸気で構成される湿り空気雰囲気が存在する。これらのシステムでは、相対湿度は、最も多くの場合、標準的な容量センサ技術によって測定される。しかしながら、ＣＯ２養生チャンバは、これらのセンサのいくつかの種類と相性の悪い、主に二酸化炭素で構成されるガス雰囲気をもつ。本明細書に記載のＣＯ２複合材料養生システムでは、二酸化炭素および水蒸気の乾湿比または双極子分極水蒸気測定装置または冷却鏡湿度計または容量湿度センサを用いる乾球湿球技術などのセンシング技術を用いることができる。
【００４４】
養生する生成物の種類および外形、チャンバの設計、生成物のチャンバへの充填効率に応じて、湿度を低下させるかまたは上昇させ、所定の設定値に制御する必要がある場合がある。設定値は１％〜９９％の相対湿度の範囲内のいずれかとすることができる。合わせて単一のシステムとすることができるＣＯ２複合材料養生工程には湿度調整のための３つの異なる方法が存在する可能性がある。ＣＯ２養生システムの一実施形態における加湿の１つの方法が図３に示されている。別の方法では、システムから水分を除去して、ＣＯ２を用いて複合材料生成物を養生させることができる。相対湿度を低下させる単純な方法は、システム内の湿りガスを二酸化炭素などの乾性ガスで置換することによるものである。また別の実施形態では、相対湿度を低下させ、それにより非パージ法により水蒸気をガスから除去することができ、非パージ法は、１つの好適な実施形態において、水抽出を行う冷却式熱交換器である。
【００４５】
図４は、複数の湿度制御方法ならびに一定のフローまたは圧力の調整を用いてＣＯ２を制御および補充する能力を用いた、本発明原理に従って温度を制御可能な、例示的な養生チャンバの概略図である。このシステムは、閉ループ制御またはフィードバックを使用した制御を行うシステムの一例であり、プロセスサイクルの特定時点で望ましいＣＯ２濃度、湿度、および温度のような動作パラメータの設定値を設け、また制御するパラメータの実際値が所望値であるか否かを確認するために測定を行う。所望値からの偏差を測定する場合、パラメータの値を所望値に一致させるよう修正処置を行う。このような制御システムは高価で複雑である可能性があり、高額製品または非常に精密なプロセス条件を要する製品に関して有用である場合がある。
【００４６】
別の制御パラメータは、システム内でＣＯ２で養生される材料全体にわたるガスの流速およびフロー制御である。ガス流速は、チャンバ設計、阻流板設計、ファンサイズ、ファン速度／ファン動力、ファン数、システム内の温度勾配、システム内のラック設計、およびシステム内のサンプル外形を含むがこれらに限定されないプロセス用機器変数に依存し得る。チャンバ内のガス流速を制御する最も単純な方法は、一般的には可変周波数駆動を利用することによってブロワ速度（ＲＰＭでの）を調節してブロワモーター速度の制御を可能とすることによるものである。ブロワを用いて、養生チャンバ内でガスを所望の速度で循環させることができる。システム中のガス流速は、システム内で、ピトー管測定およびレーザドップラー検出システムを含むが、これらに限定されない多様な種々の技術によって測定される。ガス速度の測定信号は、コンピュータシステムまたはプログラム可能な論理制御器に返送し、養生プロファイル中の制御パラメータとして利用することができる。
【００４７】
温度制御は、本発明の所望の結着成分および複合材料を形成するためのケイ酸カルシウムの炭酸塩化において、さらに別の重要なパラメータである。温度は、熱電対またはＲＴＤなどのセンサを用いて測定してもよい。測定信号は、熱交換器へのエネルギーを制御することができる制御器またはコンピュータに返送し、それによりシステム全体の温度を経時的に調整し得る。ブロワは、生成物およびサンプルの制御された水分の重要な部分であるチャンバ自体に送られるガスへの熱エネルギーの伝達を促進することができ、加熱システムの重要な構成要素である。加熱方法は電気式またはガス燃焼式とすることができる。ジャケットヒーターを利用して、加熱ジャケットに接触するチャンバを通って流れるＣＯ２の温度を制御することができ、任意の都合のよい熱源を用いることができる。外部加熱手段は、電気加熱、温水加熱、または温油加熱を含み得るが、これらに限定されない。ＣＯ２養生チャンバには、これまで間接ガス燃焼システムが利用されており、直接燃焼ガスバーナーは、空気および燃焼生成物をシステム内に引き込むことによりＣＯ２を希釈し、ＣＯ２濃度の制御を困難にしてしまうため、避けられてきた。円筒型反応器などのやや小型のシステムのいくつかは、チャンバ内の発熱体ではなく、チャンバの全表面を加熱するために電気ジャケットヒーターを利用する。
【００４８】
本発明の複合材料および結着成分を調製するプロセスは、炭酸塩化された生成物に求められる特定の性能パラメータを達成するように構成することができる。一般的に、このようなプロセスでは、粉末組成物（セメント）と液体組成物を混合してスラリー混合物を生成し；スラリーを型に流し込むか、金型でスラリーを加圧成形するか、スラリーを振動金型で加圧成形するか、スラリーを押し出し成形するか、スラリーをスリップ成形するか、またはコンクリート製造で一般的な任意の他の成形方法を用いてスラリー混合物を所望の形状に成形し；成形されたスラリー混合物を、約２０℃〜約１５０℃の範囲内の温度で約１時間〜約８０時間、水およびＣＯ２を含み、圧力が約周囲大気圧〜周囲大気圧より約５０ｐｓｉ高い範囲内であり、ＣＯ２濃度が約１０％〜約９０％の範囲内の蒸気下で養生することにより複合材料を製造する。このように、成形されたスラリー混合物の養生は、約２０℃〜約１５０℃の範囲内の温度で大胆に行うことができる。養生は約１時間〜約８０時間行うことができる。養生が起こる圧力は、約周囲大気圧〜約５０ｐｓｉ周囲大気圧よりも高いものとしてもよい。ＣＯ２濃度は約１０％〜約９０％の範囲で上下し得る。
【００４９】
複合材料目的物の養生に必要とされる時間は、水蒸気およびＣＯ２ガスが目的物中を拡散する能力により決まる。一般に、厚い目的物は、薄い目的物よりも養生に時間がかかる。同様に、高密度の（開放空孔空間が少ない）目的物は、低密度の（開放空孔空間が多い）目的物よりも養生に時間がかかる。以下の表は、養生時間が、３次元の最小厚さ（または壁厚または断面厚さ）および製造される目的物のバルク密度によっていかに変化し得るかの例を示す。
【００５０】
特定の用途に適した優れた特性および性能特性を得ることができる。特定の実施形態では、複合材料は、約２０ＭＰａ〜約１７５ＭＰａ（例えば約２０ＭＰａ〜約１５０ＭＰａ、約２０ＭＰａ〜約１２０ＭＰａ、約２０ＭＰａ〜約１００ＭＰａ、約２０ＭＰａ〜約８０ＭＰａ、約２０ＭＰａ〜約６５ＭＰａ、約３０ＭＰａ〜約１２０ＭＰａ、約３０ＭＰａ〜約１００ＭＰａ、約３０ＭＰａ〜約６５ＭＰａ、約６０ＭＰａ〜約１２０ＭＰａ、約９０ＭＰａ〜約１３０ＭＰａ、約１００ＭＰａ〜約１７５ＭＰａ、約１２０ＭＰａ〜約１７５ＭＰａ、約１４０ＭＰａ〜約１７５ＭＰａ、約１５０ＭＰａ〜約１７５ＭＰａ）の圧縮強度を特徴とする。
【００５１】
特定の実施形態では、複合材料は、約３ＭＰａ〜約３０ＭＰａ（例えば約３ＭＰａ〜約２５ＭＰａ、約３ＭＰａ〜約２０ＭＰａ、約３ＭＰａ〜約１５ＭＰａ、約３ＭＰａ〜約１０ＭＰａ、約１０ＭＰａ〜約３０ＭＰａ、約２０ＭＰａ〜約３０ＭＰａ、約５ＭＰａ〜約２０ＭＰａ）の曲げ強度を特徴とする。
【００５２】
特定の実施形態では、複合材料は約１０％未満の吸水率を特徴とする。他のある実施形態では、複合材料は約８％未満の吸水率を特徴とする。他のある実施形態では、複合材料は約５％未満の吸水率を特徴とする。他のある実施形態では、複合材料は約４％未満の吸水率を特徴とする。他のある実施形態では、複合材料は約３％未満の吸水率を特徴とする。他のある実施形態では、複合材料は約２％未満の吸水率を特徴とする。他のある実施形態では、複合材料は約１％未満の吸水率を特徴とする。
【００５３】
複合材料は、所望の質感、パターン、および物理的特性の１つまたは複数、特に天然石に特徴的な質感、パターン、および物理的特性を示し得る。特定の好適な実施形態では、複合材料は、天然石に似た視覚パターンを示す。他の特徴は、色（例えば、黒、白、青、ピンク、グレー（淡色から濃色まで）、緑、赤、黄、茶、シアン（青みがかった緑）または紫）および質感を含む。
【００５４】
（複合材料の製品および用途）
本明細書で開示する複合材料および結着成分は、必要に応じて本明細書に記載されるように微調整することができるその優れた特性により、インフラ、建造物、舗装道路および景観整備業、エネルギー貯蔵、エネルギー生成、農業、自動車用、研削および切削用途など、様々な用途に用いることができる。
【００５５】
本明細書に開示する複合材料および結着成分は、ポルトランドセメント、石灰セメントまたは関連するセメント混合材料の多くの用途に適用することができる。本発明の複合材料は、従来の構造用または通常のコンクリートが用いられる用途、例えばダム、橋、水泳プール、家屋、道路、内庭、地下室、欄干、装飾のないセメントタイル、モザイクタイル、舗装ブロック、街灯柱、溝カバー、またはそれらの組み合わせに用いることができる。
【００５６】
顔料、着色ガラスおよび／または着色石英の１つまたは複数から選択された添加剤など、様々な添加剤を用いて、得られた複合材料の物理的外観および／または機械特性を変更および微調整することができる。水使用量削減および流動学上の変化に関する添加剤を用いることもできる。
【００５７】
特定の実施形態では、複合材料は顔料をさらに含む。顔料は、結着マトリックス内で、所望の複合材料に応じて均一に分散され、または実質的に不均一に分散される。顔料は、任意の適切な顔料、例えば様々な金属酸化物（例えば酸化鉄、酸化コバルト、酸化クロム）とすることができる。顔料は、黒、白、青、グレー、ピンク、緑、赤、黄、および茶から選択した単色または複数の色とすることができる。顔料は、所望の複合材料に応じて、任意の適切な量、例えば約０．０重量％〜約１０重量％の範囲（例えば約０．０％〜約８％、約０．０％〜約６％、約０．０％〜約５％、約０．０％〜約４％、約０．０％〜約３％、約０．０％〜約２％、約０．０％〜約１％、約０．０％〜約０．５％、約０．０％〜約０．３％、約０．０％〜約２％、約０．０％〜約０．１％）の量で存在し得る。
【００５８】
特定の実施形態では、結着成分／マトリックスを、繊維、砂、骨材、および／または他の添加剤、例えば消泡剤および／または超微細粒子、例えばフュームドシリカおよびＣａＣＯ３と混練して、繊維補強複合材および／または超高性能コンクリート（ＵＨＰＣ：Ultra High Performance Concrete）のように機能する繊維補強コンクリート（ＦＲＣ：Fiber Reinforced Concrete）を作製する。これらの固形体は、従来のＦＲＣおよび／またはＵＨＰＣが採用される任意の用途に用いることができる。別の実施形態では、流動性を制御することにより（例えば処理中に水分を調整することにより）、他の設置タイプのコンクリート製品を製造することができる。製品として、吹付けコンクリート、自己充填コンクリート、転圧コンクリート、またはそれらの組み合わせが挙げられる。
【００５９】
別の実施形態では、結着成分／マトリックスを、アルミニウムなどの金属およびＣａ（ＯＨ）２と混練し、オートクレーブ養生し、あるいは、真空のような様々な補助を用いて空孔率を制御することにより、または空気混入により、オートクレーブ養生気泡コンクリート（ＡＡＣ：Autoclave Aerated Concrete）を模倣またはそれに類似する材料を製造する。この材料は、従来のＡＡＣが採用される任意の用途に用いることができる。
【００６０】
特定の実施形態では、結着成分／マトリックスを、砂および／または軽量骨材（例えば密度＜２．０ｇ／ｃｍ３、例えば膨張バーミキュライトおよび膨張パーライト、軽石、膨張スラグ、膨張シェール、またはこれらの組み合わせ）と混練し、空孔率を制御することにより、これらの複合材を、軽量コンクリートまたはセルラーコンクリート、軽量気泡コンクリート、可変密度コンクリート、気泡コンクリートもしくは超軽量コンクリートまたはこれらの種類のコンクリートに関連する任意の他の材料として用いることができる。別の実施形態では、結着成分／マトリックスを高密度骨材（例えば密度＞３．２ｇ／ｃｍ３）と混練し、得られた生成物を重量コンクリートとすることができる。
【００６１】
本明細書に記載する結着成分／マトリックスを、鋼鉄または他の金属補強材料と組み合わせて用いて（これにより補強して）、補強用の従来のコンクリート構造体が採用される任意の用途に用いることができる補強コンクリート製品を作ることができる。プレストレストコンクリートを模倣し、またはこれに類似するよう、材料に予め応力を加えることができる。特定の実施形態では、結着成分／マトリックスを巨大なブロックに注型して、マスコンクリートを模倣し、またはこれに類似する材料を製造することができる。このようなマスコンクリートタイプの材料の用途として、重力式ダム、大型防波堤、またはこれらの組み合わせが挙げられる。本明細書に開示する結着成分および結着マトリックスに由来するコンクリートは、修飾または機能のために種々の質感で作製することができる。
【００６２】
ある実施形態では、本発明の複合材料は、優れた耐食性を示し得るよう、例えば塩化物含有率が高い環境における鉄筋の保護および攻撃的硫酸エステル環境における優れた耐久性をもたらすように作製する。複合材料は、遮音および／または核放射線遮断など、高度に特殊化した用途に用いることができる。一実施形態において、この材料は、望ましい耐火性を有することができ、耐火用途に適している場合がある。この材料はまた、例えば、寒冷条件、砂漠の高温のような極端な気象条件、または極端な気象変動、および／もしくは凍結融解抵抗性に耐えることができる。この材料は、海洋、極低温、および／または耐爆の用途に特化した使用に適している場合がある。ある実施形態では、材料は、耐震構造物および／またはジオシンセティックス型構造物に用いることができる。
【００６３】
本発明の結着成分は、ＣａＣＯ３をはじめとした添加剤、または石膏および砂と混練してモノリシックな固体を形成することができる。本発明の結着成分を砂または他の鉱物と混練してモルタルまたはグラウトを調製することができ、得られた材料は、従来のモルタルおよびグラウトが採用される任意の用途に用いることができる。本発明の結着成分を、金属繊維、有機繊維、またはセラミック繊維と混練して繊維セメントを作ることができる。得られた材料は、従来の繊維セメントが採用される任意の用途に用いることができる。
【００６４】
任意の適切な骨材、例えば、酸化カルシウム含有またはシリカ含有の複合材料を使用して、本発明の炭酸塩化可能な組成物から複合材料を形成することができる。代表的な骨材としては、トラップ岩、建設用の砂、玉砂利のような不活性材料がある。特定の好適な実施形態において、パーライトまたはバーミキュライトのような軽量骨材も骨材として使用することができる。産業廃材（例えばフライアッシュ、スラグ、シリカヒューム）のような材料も微細フィラーとして使用することができる。
【００６５】
複数種類の骨材は任意の適切な平均粒径および粒径分布を有することができる。特定の実施形態では、複数種類の骨材は、約０．２５ｍｍ〜約２５ｍｍの範囲内（例えば約５ｍｍ〜約２０ｍｍ、約５ｍｍ〜約１８ｍｍ、約５ｍｍ〜約１５ｍｍ、約５ｍｍ〜約１２ｍｍ、約７ｍｍ〜約２０ｍｍ、約１０ｍｍ〜約２０ｍｍ、約１／８″、約１／４″、約３／８″、約１／２″、約３／４″）の平均粒径を有する。
【００６６】
化学的混和剤、例えば、可塑剤、流動化剤、遅延剤、促進剤、分散剤、および他のレオロジー変性剤を複合材料に含ませることができる。特定の市販の化学的混和剤としては、例えば、ＢＡＳＦ（登録商標）ケミカル社によるＧＬＥＮＩＵＭ（商標）７５００およびダウ・ケミカル社によるＡｃｕｍｅｒ（商標）がある。特定の実施形態において、所望の複合材料に応じて、１つまたは複数の顔料を結着マトリックス内で均一に分散または実質的に不均一に分散させることができる。顔料は、任意の適切な顔料、例えば、種々の金属酸化物（例えば黒色酸化鉄、酸化コバルト、および酸化クロム）とすることができる。顔料は、黒、白、青、グレー、ピンク、緑、赤、黄、および茶から選択した単色または複数の色とすることができる。顔料は、所望の複合材料に応じて、任意の適切な量、例えば、約０．０重量％〜約１０重量％の範囲の量で存在し得る。
【００６７】
本明細書で開示するケイ酸カルシウムの組成物、相および方法を採用して、ケイ酸カルシウム相の代わりに、またはそれに付加してケイ酸マグネシウム相を使用することができると理解されたい。本明細書で使用するとき、用語「ケイ酸マグネシウム」は、例えば（「フォルステライト」としても知られる）Ｍｇ２ＳｉＯ４および（「タルク」としても知られる）Ｍｇ３Ｓｉ４Ｏ１０（ＯＨ）２を含むマグネシウム−シリコン含有化合物群のうち１つまたは複数からなる天然に存在する鉱物または合成材料を指す。この材料は、１つまたは複数の他の金属イオンおよび酸化物（例えば、カルシウム、アルミニウム、鉄または酸化マンガン）またはそれらの混合物を含んでもよく、あるいは微量（１重量％）〜約５０重量％以上の範囲の量の天然起源または合成の形のケイ酸カルシウムを含んでもよい。
【実施例】
【００６８】
炭酸塩化可能なケイ酸カルシウムセメントのサンプルをエポキシに埋め込み、研磨し、炭素を塗布し、個々の粒子内の相の分布についての情報を得た。サンプルは、後方散乱電子（ＢＳＥ）撮像モードの走査電子顕微鏡法（ＳＥＭ）によって分析した。各相のコントラストは、相の化学量論組成に関係し、高平均原子番号元素を含む、より密度の高い相が、低平金原子番号のより密度が低い相よりも明るく見える。様々な相のコントラストは、各相の平均原子番号
2018508460.tif 000002
を用いて計算されたＢＳＥコントラスト係数ηの比較に関係し得る。
【００６９】
【数１】
2018508460.tif 000003
(式１）
【００７０】
各相の平均値原子番号
2018508460.tif 000004
は、原子の合計数で分割した相に存在する各原子の原子質量の和であり、式中、Ｎは原子番号Ａおよび原子質量Ｚの各元素の数である（ΣＮＡは分子量）。
【００７１】
【数２】
2018508460.tif 000005
（式２）                          
【００７２】
セメント粒子中に存在する相のηは表１に示される。非晶相は、回折により特定されない不定の化学的性質をもつ。多くのセメントでは、非晶相はメリライト相に類似する組成をもつ。Ａｌ-２Ｏ３およびＭｇＯの含有率が低いセメントでは、非晶相は、より大きい平均原子番号を有し、そのため、ＢＳＥ撮像においてより高い明度を示す。相は、個々の相のＸ線マイクロプローブ測定によって同定される。
【００７３】
【表１】
2018508460.tif 000006
【００７４】
３つの独立したプロセスで製造され、別個の最終的な化学的性質をもつ実験用セメントを製造した。実験用セメント１は、８５％が２００メッシュを通る細かさまで粉砕された石灰岩および砂で製造した。石灰岩および砂を混練して、シリコンに対するバルクカルシウムの原子比率をおよそ１とした。粉砕し、混練した原料を、回転窯で、およそ１２００℃のピーク温度まで３０分〜６０分の滞留時間で処理して粉末を反応させて、炭酸塩化可能なケイ酸カルシウム、メリライト、メリライト様組成をもつ非晶相および未反応シリカで大部分が構成される、焼結された炭酸塩化可能なケイ酸カルシウムセメントクリンカーの団塊を製造した。蛍光Ｘ線分析（ＸＲＦ：X-Ray fluorescence) により特定された、このセメントの酸化物組成が表２に示される。Ｘ線回折（ＸＲＤ：X-Ray diffraction) により特定された、このセメントの相組成が表３に示される。その後、セメントクリンカーを、２室閉路ボールミルを用いて粉砕した。材料供給速度、ボールミル回転速度および空気選鉱機空気流を制御して、平均粒径１２μｍのセメント粉末を製造した。図５は、このセメントを用いて、ＣＯ２が９５％を超える雰囲気に６０℃で１８時間曝露することにより製造された、反応した粒子の成形体を示す。
【００７５】
実験用セメント１を、Ｘ線マイクロプローブ分析と併せてＢＳＥモードのＳＥＭにより詳細に調査した。Ｘ線マイクロプローブにより測定した元素組成は、ＸＲＤにより識別された相と関連していた。Ｘ線マイクロプローブにより特定された相の原子組成が表４に示される。この分析により、２つの別個の部分的に反応しやすい非晶相である、低Ａｌ含有非晶相の相１および高Ａｌ含有非晶相の相２とともにさらなる相である、ブラウンミラライトすなわちＣａ２（Ａｌ，Ｆｅ）２Ｏ５が同定された。図６、図７、および図８では、ＢＳＥ画像に見られる相のコントラストとともに収集された、組成に関するデータを用いて未反応粒子の偽色カラー地図を作成した。様々な分類の複相粒子の多数の例が観察される。
【００７６】
【表２】
2018508460.tif 000007
【００７７】
【表３】
2018508460.tif 000008
【００７８】
【表４】
2018508460.tif 000009
【００７９】
実験用セメント２では、高純度石灰岩および砂を粉砕および混練して、シリコンに対するバルクカルシウムの原子比率をおよそ１とした。粉砕および混練した原料を、水とともに攪拌することにより粒状可し、耐火容器に投入した。この容器および粒状化した原料を、電気炉内で１５００℃まで焼成させて、反応性ケイ酸カルシウム、珪灰石様組成をもつ非晶相および未反応シリカで大部分が構成される、焼結された炭酸塩化可能なケイ酸カルシウムセメントクリンカーを製造した。蛍光Ｘ線分析（ＸＲＦ）により特定された、このセメントの酸化物組成が表５に示される。このセメントの相組成は表６に示される。得られた原料をジェット粉砕により粉砕した。材料供給速度、ミル形状、および空気圧を制御して１２μｍの平均粒径を得た。ＣＯ２が９５％を超える雰囲気に６０℃で１８時間曝露することにより、粉砕したセメントの成形体を反応させた。図９および図１０は、反応した単相および複相の粒子を示す。
【００８０】
【表５】
2018508460.tif 000010
【００８１】
【表６】
2018508460.tif 000011
【００８２】
炭酸塩化可能なケイ酸カルシウムを製造した（実験用セメント３）。このセメントを得るために、石灰岩および砂を８５％が２００メッシュを通る細かさまで粉砕した。石灰岩および砂を混練して、シリコン原子に対するバルクカルシウムの比率を１とした。粉砕し、混練した原料を、回転窯で、およそ１２６０℃のピーク温度まで３０分〜６０分の滞留時間で処理して粉末を反応させて、炭酸塩化可能なケイ酸カルシウム、メリライト、メリライト様組成をもつ非晶相および未反応シリカで大部分が構成される、焼結された炭酸塩化可能なケイ酸カルシウムセメントクリンカーの団塊を製造した。ＸＲＦにより特定された、このセメントの酸化物組成が表７に示される。ＸＲＤにより測定された、このセメントの相組成は表８に示される。その後、セメントクリンカーを、２室閉路ボールミルを用いて粉砕した。材料供給速度、ボールミル回転速度および空気選鉱機空気流を制御して、平均粒径１２μｍのセメント粉末を製造した。図１１および図１２は、このセメントを用いて、ＣＯ２が９５％を超える雰囲気に６０℃で１８時間曝露することにより製造された、反応した粒子の成形体を示す。
【００８３】
【表７】
2018508460.tif 000012
【００８４】
【表８】
2018508460.tif 000013
【００８５】
本明細書および添付の特許請求の範囲において、単数形の「ａ」、「ａｎ」および「ｔｈｅ」は、文脈によりそうでないことが明確に定められない限り、複数物への言及を含むものとする。
【００８６】
特に定義されない限り、本明細書で使用した技術的および化学的用語はすべて、当該分野において通常の知識を有する者によって通常に理解されるのと同様の意味を有する。本明細書に記載されたものと類似するかまたは同等の方法および材料を本発明の実施または試験において用いることもできるが、好適な方法および材料を上記にて説明する。本明細書で詳述された方法は、開示の具体的な順序に加えて、論理的に可能な任意の順序で実施してもよい。
【００８７】
（文献の引用）
本開示では、特許、出願特許、公開特許、定期刊行物、書籍、論文、ウェブコンテンツなどの他の文献を参照および引用してきた。このようなすべての文献は、その全体が、参照によりあらゆる目的で本明細書に組み込まれるものとする。本明細書に組み込まれるとされるが、本明細書に明確に記述された既存の定義、記述又は他の開示内容に抵触する資料又はその一部分は、組み込まれた内容と本開示内容との間で抵触が生じない程度にのみ組み込まれるものとする。抵触する場合には、その抵触は好ましい開示となるよう本開示に有利となるよう解消すべきである。
【００８８】
（均等物）
本明細書で開示される代表例は、本発明の説明を助けることを意図し、本発明の範囲を限定することを意図したものではなく、そのようなものとして解釈すべきではない。実際、本明細書に示され記載される変形例および実施例に加え、本発明の様々な変形例および本発明の多くのさらなる実施形態は、本明細書に記載の実施例を含む本文献のすべての内容ならびに本明細書で引用する科学文献および特許文献への参照から当業者に明白となるだろう。これらの実施例は、本発明の実施に適用可能な重要な付加情報、適例および指針を、その様々な実施形態およびその均等物に含む。
【図１ａ】
2018508460.tif 000014
【図１ｂ】
2018508460.tif 000015
【図１ｃ】
2018508460.tif 000016
【図１ｄ】
2018508460.tif 000017
【図１ｅ】
2018508460.tif 000018
【図１ｆ】
2018508460.tif 000019
【図２−１】
2018508460.tif 000020
【図２−２】
2018508460.tif 000021
【図２−３】
2018508460.tif 000022
【図３】
2018508460.tif 000023
【図４】
2018508460.tif 000024
【図５】
2018508460.tif 000025
【図６】
2018508460.tif 000026
【図７】
2018508460.tif 000027
【図８】
2018508460.tif 000028
【図９】
2018508460.tif 000029
【図１０】
2018508460.tif 000030
【図１１】
2018508460.tif 000031
【図１２】
2018508460.tif 000032
【国際調査報告】
2018508460.tif 000033
2018508460.tif 000034
2018508460.tif 000035